ЧАСТИЦА ТИПА СЕРДЦЕВИНА-ОБОЛОЧКА ДЛЯ ПРИМЕНЕНИЯ В КАЧЕСТВЕ НАПОЛНИТЕЛЯ ДЛЯ ФОРМОВОЧНЫХ МАСС ПРИБЫЛЕЙ

1. Частица типа сердцевина-оболочка для применения в качестве наполнителя для формовочных масс прибылей для изготовления прибылей, содержащая
(а) несущую сердцевину, которая
имеет размер в диапазоне от 30 мкм до 500 мкм и состоит из материала, который максимально устойчив вплоть до температуры 1400°С и не содержит полистирола,
(b) оболочку, которая окружает эту сердцевину и состоит из или содержит
(b1) частицы со значением D50 размера частиц самое большее 15 мкм, которые устойчивы вплоть до температуры по меньшей мере 1500°С, и
(b2) связующее, которое связывает частицы друг с другом и с несущей сердцевиной,
причем частица типа сердцевина-оболочка устойчива вплоть до температуры по меньшей мере 1450°С.
2. Частица типа сердцевина-оболочка по п.1, в которой несущая сердцевина (а) состоит из керамического или стеклянного материала.
3. Частица типа сердцевина-оболочка по п.1, в которой несущая сердцевина (а) представляет собой полую сферу или пористую частицу.
4. Частица типа сердцевина-оболочка по п.2, в которой несущая сердцевина (а) представляет собой полую сферу или пористую частицу.
5. Частица типа сердцевина-оболочка по п.1, в которой упомянутые частицы (b1) оболочки (b) содержат один или более материалов или состоят из одного или более материалов, выбранных из группы, состоящей из огнеупорных материалов, предпочтительно из группы, состоящей из: оксида алюминия, нитрида бора, карбида кремния, нитрида кремния, борида титана, оксида титана, оксида иттрия и оксида циркония.
6. Частица типа сердцевина-оболочка по п.2, в которой упомянутые частицы (b1) оболочки (b) содержат один или более материалов или состоят из одного или более материалов, выбранных из группы, состоящей из огнеупорных материалов, предпочтительно из группы, состоящей из: оксида алюминия, нитрида бора, карбида кремния, нитрида кремния, борида титана, оксида титана, оксида иттрия и оксида циркония.
7. Частица типа сердцевина-оболочка по п.3, в которой упомянутые частицы (b1) оболочки (b) содержат один или более материалов или состоят из одного или более материалов, выбранных из группы, состоящей из огнеупорных материалов, предпочтительно из группы, состоящей из: оксида алюминия, нитрида бора, карбида кремния, нитрида кремния, борида титана, оксида титана, оксида иттрия и оксида циркония.
8. Частица типа сердцевина-оболочка по п.4, в которой упомянутые частицы (b1) оболочки (b) содержат один или более материалов или состоят из одного или более материалов, выбранных из группы, состоящей из огнеупорных материалов, предпочтительно из группы, состоящей из: оксида алюминия, нитрида бора, карбида кремния, нитрида кремния, борида титана, оксида титана, оксида иттрия и оксида циркония.
9. Частица типа сердцевина-оболочка по п.1, в которой связующее (b2) выбрано из группы, состоящей из
связующих cold-box, преимущественно полиуретана, который может быть получен из смолы на основе простых бензиловых эфиров и полиизоцианата,
связующих hot-box,
крахмала,
полисахаридов, и
жидкого стекла.
10. Частица типа сердцевина-оболочка по любому из пп.2-8, в которой связующее (b2) выбрано из группы, состоящей из
связующих cold-box, преимущественно полиуретана, который может быть получен из смолы на основе простых бензиловых эфиров и полиизоцианата,
связующих hot-box,
крахмала,
полисахаридов,
жидкого стекла.
11. Сыпучий материал-наполнитель для применения в качестве наполнителя для формовочных масс прибылей для изготовления прибылей, содержащий множество частиц типа сердцевина-оболочка по любому из предшествующих пунктов.
12. Сыпучий материал-наполнитель по п.11, в котором несущие сердцевины (а) во множестве частиц типа сердцевина-оболочка имеют средний размер частиц MK в диапазоне от 60 мкм до 380 мкм.
13. Сыпучий материал-наполнитель по п.11, в котором по меньшей мере 90 % по весу частиц (b1) во множестве частиц типа сердцевина-оболочка в расчете на общий вес частиц (b1) имеют максимальный размер частицы 45 мкм.
14. Сыпучий материал-наполнитель по п.12, в котором по меньшей мере 90 % по весу частиц (b1) во множестве частиц типа сердцевина-оболочка в расчете на общий вес частиц (b1) имеют максимальный размер частицы 45 мкм.
3
3
15. Сыпучий материал-наполнитель по п.11, причем этот материал-наполнитель имеет насыпную плотность менее чем 0,6 г/см, предпочтительно менее чем 0,5 г/см.
3
3
16. Сыпучий материал-наполнитель по п.12, причем этот материал-наполнитель имеет насыпную плотность менее чем 0,6 г/см, предпочтительно менее чем 0,5 г/см.
3
3
17. Сыпучий материал-наполнитель по п.13, причем этот материал-наполнитель имеет насыпную плотность менее чем 0,6 г/см, предпочтительно менее чем 0,5 г/см.
3
3
18. Сыпучий материал-наполнитель по п.14, причем этот материал-наполнитель имеет насыпную плотность менее чем 0,6 г/см, предпочтительно менее чем 0,5 г/см.
19. Способ получения частиц типа сердцевина-оболочка по любому из пп.1-10 или сыпучего материала-наполнителя по любому из пп.11-18, содержащий следующие стадии:
приготовление несущих сердцевин размером в диапазоне от 30 мкм до 500 мкм, состоящих из материала, который максимально устойчив вплоть до температуры 1400°С,
приготовление частиц со средним размером частиц самое большее 15 мкм, которые устойчивы вплоть до температуры по меньшей мере 1500°С, предпочтительно по меньшей мере 1600°С,
контактирование несущих сердцевин с упомянутыми частицами в присутствии связующего так, что частицы связывают с несущей сердцевиной и друг с другом и заключают отдельные несущие сердцевины или все несущие сердцевины в оболочку.
20. Формовочная масса прибыли для изготовления прибылей, состоящая из или содержащая
частицы типа сердцевина-оболочка по любому из пп.1-10 или сыпучий материал-наполнитель по любому из пп.11-18,
и связующее для связывания частиц типа сердцевина-оболочка или сыпучего материала-наполнителя.
21. Формовочная масса прибыли по п.20, дополнительно содержащая легко окисляющийся металл и окислитель для него для экзотермической реакции между ними.
22. Прибыль, содержащая формовочную массу прибыли по п.21.
3
23. Прибыль по п.22, имеющая плотность менее чем 0,7 г/см.
24. Применение частиц типа сердцевина-оболочка по любому из пп.1-10 или сыпучего материала-наполнителя по любому из пп.11-18 в качестве изолирующего материала-наполнителя в формовочной массе прибыли или прибыли.
25. Применение формовочной массы прибыли по п.20 или 21 для изготовления изолирующей или экзотермической прибыли.